(57)【要約】【課題】  フッ素系ガスを用いるクリーニングにおいてフッ素によるチャンバの内周面等の損傷を可及的に低減し得るプラズマ処理装置におけるクリーニング方法を提供する。【解決手段】  誘導結合型のプラズマＣＶＤ装置においてＮＦ3ガスのプラズマでチャンバ１１の内面に付着する堆積膜をクリーニングする際、その筒部１１ａの材料であるＡｌ乃至天井板１１ｂの材料であるＡｌ2Ｏ3で形成したチャンバ内に、前記プラズマの作用でＡｌＦが前記チャンバ１１の内面に生成するのを抑制するようにプラズマ周波数及びガス圧力を調整するようにしたものである。【選択図】          図１
2005243765.tif 000002
【特許請求の範囲】
【請求項１】
ＲＦ周波数の電磁波を密閉空間を形成するチャンバ内に入射することにより前記チャンバ内に供給されたガスをプラズマ化して所定の処理を行う誘導結合型のプラズマ処理装置におけるクリーニング方法であって、
フッ素系ガスを前記チャンバ内に供給して形成するプラズマで前記チャンバの内面に付着する堆積膜をクリーニングする際、
前記ＲＦ周波数を２ＭＨｚ以上とし、チャンバ内の処理圧力を１００ｍＴｏｒｒ乃至１Ｔｏｒｒとしたことを特徴とするプラズマ処理装置におけるクリーニング方法。
【請求項２】
請求項１に記載するプラズマＣＶＤ装置におけるクリーニング方法において、
まず希ガスのプラズマを形成し、その後フッ素系ガスのプラズマを形成することを特徴とするプラズマ処理装置におけるクリーニング方法。
【請求項３】
請求項１又は請求項２に記載するプラズマ処理装置におけるクリーニング方法において、
ＲＦ周波数の高周波電力を１ｋＷ／ｓｃｃｍ乃至５ｋＷ／ｓｃｃｍとしたことを特徴とするプラズマ処理装置におけるクリーニング方法。
【請求項４】
請求項１乃至請求項３の何れか一つに記載するプラズマ処理装置におけるクリーニング方法において、
チャンバを構成するＡｌ部分の内面を４００°Ｃ以下としたことを特徴とするプラズマ処理装置におけるクリーニング方法。
【請求項５】
請求項１乃至請求項４の何れか一つに記載するプラズマ処理装置におけるクリーニング方法において、
前記フッ素系ガスとしてＮＦ3を用いたことを特徴とするプラズマ処理装置におけるクリーニング方法。
【請求項６】
密閉空間を形成するチャンバと、このチャンバの絶縁部に配設してあり、この絶縁部を介して前記チャンバ内にＲＦ周波数の電磁波を入射する給電アンテナと、前記チャンバの内部にガスを供給するガス供給手段とを有し、前記ＲＦ周波数の電磁波で前記チャンバ内に供給されるガスをプラズマ化して所定の処理を行う誘導結合型のプラズマ処理装置において、
前記絶縁部を純度が９９．９％以上のＡｌ2Ｏ3で形成したことを特徴とするプラズマ処理装置。
【発明の詳細な説明】
【技術分野】
【０００１】
本発明はプラズマ処理装置におけるクリーニング方法及びプラズマ処理装置であって、フッ素系ガスのプラズマで当該プラズマ処理装置のチャンバのクリーニングを行う技術に関するものである。
【背景技術】
【０００２】
プラズマＣＶＤ装置は、図３に示すように、真空引きした密閉容器であるチャンバ１内にノズル２を介して原料ガスを供給するとともに、給電アンテナ３を介してＲＦ周波数の電磁波を入射し、前記原料ガスのプラズマ４を形成することにより基板であるウェハー５上に所定の薄膜６を形成する装置である。ここで、チャンバ１は、円筒状の筒部１ａと、この筒部１ａの上端部を閉塞して給電アンテナ３を載置している絶縁部である天井板１ｂとを有している。筒部１ａは通常Ａｌで形成してあり、天井板１ｂは通常Ａｌ2Ｏ3で形成してある。
【０００３】
かかるプラズマ処理装置において、例えばＳｉＯ2等のＳｉＯx膜を形成する場合、原料ガスとしては一般にＳｉＨ4が用いられる。成膜にＳＨ4のガスプラズマ４を用いた場合、チャンバ１の内周面等にはＳｉＯx膜が付着する。このＳｉＯx膜がある程度の厚さになると剥離してパーティクルとなり、ウェハー５上に落下し、成膜中の薄膜６に混入して製品膜質を劣化させる等の不都合を生起する。
【０００４】
そこで、一回乃至数回の成膜毎にクリーニングを行ってチャンバ１の内周面等に付着するＳｉＯx膜を除去している。具体的には原料ガスの代わりにクリーニングガスであるフッ素系ガス（例えばＮＦ3）をチャンバ１内に供給するとともに、これをＲＦ周波数の電磁波でプラズマ化し、チャンバ１の内周面等に付着するＳｉＯｘ膜に反応させて除去している。ＳｉＯｘ膜にフッ素プラズマを作用させることによりＳｉＦ4のガスとして外部に排出している。
【０００５】
かかるクリーニング時のプロセス条件は、ＲＦ周波数が１ＭＨｚ以下の場合、チャンバ１１内の処理圧力を１Ｔｏｒｒ以上としている。これはクリーニング効率（処理圧力が高い程効率が良い。）を考慮したものである。
【０００６】
ところが、上述の如きプラズマＣＶＤ装置のクリーニングにおいては、フッ素系ガスのプラズマを用いており、しかも製品である半導体等に対する金属汚染の影響が最も小さい点等を考慮してチャンバ１の筒部１ａはＡｌで、また天井板１ｂはＡｌ2Ｏ3で形成しているので、Ｆ-（フッ素の−イオン）で前記筒部１ａのＡｌ及び天井板１ｂのＡｌ2Ｏ3がフッ化され、筒部１ａの内周面乃至天井板１ｂの内面が部分的ＡｌＦとなってしまう。
【０００７】
この場合のＡｌＦは紛状乃至薄膜状のものであるので、剥離し易く、剥離した場合には、パーティクルとなって成膜中の薄膜に混入する虞がある。
【０００８】
そこで、かかる不都合を未然に除去するため、ＡｌＦが数μｍになった時点で、成膜を中断し、天井板１ｂを外して筒部１ａ及び天井板からＡｌＦを除去するクリーニングを別途行っている。すなわち、分解クリーニングを行っている。
【０００９】
なお、この種のクリーニング技術を開示する公知技術として下記の特許文献１が存在する。
【００１０】
【特許文献１】特開２００２−１５８１８０号公報
【発明の開示】
【発明が解決しようとする課題】
【００１１】
上述の如き従来技術に係るプラズマＣＶＤ装置においては、チャンバのクリーニングによって発生するＡｌＦのパーティクルを除去すべくチャンバの分解を伴う別のクリーニングを行う必要があるので、メンテナンスに伴うスループットの低下が問題となっている。ちなみに、このクリーニングは、プラズマＣＶＤ装置においての基板の処理枚数が、例えば２０００乃至３０００回になる毎に実施している。
【００１２】
本発明は、上記従来技術に鑑み、フッ素系ガスを用いるクリーニングにおいてフッ素によるチャンバの内周面等の損傷を可及的に低減し得るプラズマ処理装置におけるクリーニング方法及びプラズマ処理装置を提供することを目的とする。
【課題を解決するための手段】
【００１３】
上記目的を達成する本発明の構成は次の点を特徴とする。
【００１４】
１）  ＲＦ周波数の電磁波を密閉空間を形成するチャンバ内に入射することにより前記チャンバ内に供給されたガスをプラズマ化して所定の処理を行う誘導結合型のプラズマ処理装置におけるクリーニング方法であって、
フッ素系ガスを前記チャンバ内に供給して形成するプラズマで前記チャンバの内面に付着する堆積膜をクリーニングする際、
前記ＲＦ周波数を１０．０ＭＨｚ乃至１５．０ＭＨｚ、チャンバ内の処理圧力を１００ｍＴｏｒｒ乃至１Ｔｏｒｒとしたこと。
２）  上記１）に記載するプラズマＣＶＤ装置におけるクリーニング方法において、
まず希ガスのプラズマを形成し、その後フッ素系ガスのプラズマを形成すること。
３）  上記２）に記載するプラズマ処理装置におけるクリーニング方法において、
ＲＦ周波数の高周波電力を１ｋＷ／ｓｃｃｍ乃至５ｋＷ／ｓｃｃｍとしたこと。
４）  上記１）乃至３）の何れか一つに記載するプラズマ処理装置におけるクリーニング方法において、
チャンバを構成するＡｌ部分の内面を４００°Ｃ以下としたこと。
５）  上記１）乃至４）の何れか一つに記載するプラズマ処理装置におけるクリーニング方法において、
前記フッ素系ガスとしてＮＦ3を用いたこと。
６）  密閉空間を形成するチャンバと、このチャンバの絶縁部に配設してあり、この絶縁部を介して前記チャンバ内にＲＦ周波数の電磁波を入射する給電アンテナと、前記チャンバの内部にガスを供給するガス供給手段とを有し、前記ＲＦ周波数の電磁波で前記チャンバ内に供給されるガスをプラズマ化して所定の処理を行う誘導結合型のプラズマ処理装置において、
前記絶縁部を純度が９９．９％以上のＡｌ2Ｏ3で形成したこと。
【発明の効果】
【００１５】
上記構成の本発明によれば、次の様な効果を得る。
請求項１に記載する発明は、上記１）の如き構成を有するので、従来技術で使用しているＲＦ周波数及びこの近傍の周波数で処理圧力を低下させれば良く、極めて容易にＡｌＦの発生を防止するクリーニングを実現し得るという効果を奏する。これによりチャンバを構成するＡｌ乃至Ａｌ2Ｏ3がフッ化され、ＡｌＦが形成されることはなかった。すなわち、従来の装置においてチャンバの分解を伴う別のクリーニングを行う必要があるウェハ処理枚数を上回る５，０００枚のウェハーに成膜処理を行った後、チャンバを分解してＡｌ乃至Ａｌ2Ｏ3部分を観察したが、ＡｌＦの発生は認められなかった。また、パーティクルカウンタで０．２μｍ以上のパーティクルの数をカウントしたが、数十個であり、問題にならない数であった。
これは、当該クリーニング条件では、フッ素ガスプラズマ中のフッ素イオンの運動エネルギーが低減され、筒部１ａのＡｌ及び天井板１ｂのＡｌ2Ｏ3のフッ化が抑制されたと考えられる。
この結果、チャンバの内面に付着する堆積膜をフッ素系ガスのプラズマでクリーニングするだけで、チャンバを分解してのＡｌ除去のためのクリーニングは実施する必要がない。このため、当該プラズマ処理装置のメンテナンスが極めて容易になるばかりてなく、その稼働効率を飛躍的に向上させることができる。
請求項２に記載する発明は、上記２）の如き構成を有するので、希ガス雰囲気中で誘導結合プラズマが発生した状態で、フッ素系ガスを供給するので、フッ素系ガスを含む雰囲気で誘導ガスプラズマを安定に発生することができるという固有の効果を奏する。ちなみに、最初からフッ素系ガスを供給した場合には、プラズマを形成するのが困難であったり、確実性がなかったりするという問題を有しており、特にこの問題点は誘導プラズマ結合（ＩＣＰ）装置で誘導結合プラズマを形成する際に顕著である。本発明ではかかる問題点をも解消し得る。
請求項３に記載する発明は、上記３）の如き構成を有するので、フッ素系ガス流量に対するＲＦパワーが高い程、クリーニング効果は顕著になるのに対し、ＲＦパワーが高すぎるとフッ化反応が発生し易いという背反する要件のバランスを採って両要件を同時に十分満足し得るという固有の効果を奏する。
請求項４に記載する発明は、上記４）の如き構成を有するので、チャンバの内面の温度が高い程、クリーニング効果は顕著になるが、温度が高すぎるとフッ化反応が発生し易いという背反する要件のバランスを採って両要件を同時に十分満足し得るという固有の効果を奏する。
請求項５に記載する発明は、上記５）の如き構成を有するので、ＣＦ４等に較べクリーニング速度の向上を図ることができるという固有の効果を奏する。
請求項６に記載する発明は、上記６）の如き構成を有するので、チャンバのＡｌ2Ｏ3部分のフッ化反応を抑制して、この点でもＡｌＦの発生を抑制し得るという固有の効果を奏する。
【発明を実施するための最良の形態】
【００１６】
図１は、本発明の実施の形態に係るプラズマＣＶＤ装置を概念的に示す説明図である。同図に示すように、当該プラズマＣＶＤ装置は、真空引きした密閉空間であるチャンバ１１内にノズル（図示せず。）を介して原料ガスを供給するとともに、給電アンテナ１３を介してＲＦ周波数の電磁波を入射し、前記原料ガスのプラズマ１４を形成することにより基板であるウェハー１５上に所定の薄膜を形成する装置である。ここで、チャンバ１１は、円筒状の筒部１１ａと、この筒部１１ａの上端部を閉塞して給電アンテナ１３を載置している絶縁部である天井板１１ｂとを有しており、その内部が成膜室１２となっている。筒部１１ａはＡｌで形成してあり、天井板１１ｂはＡｌ2Ｏ3で形成してある。
【００１７】
前記給電アンテナ１３にはインピーダンスマッチングを行うための整合器１７を介してプラズマ発生用高周波電源１8が接続されている。このプラズマ発生用高周波電源１８から給電アンテナ１３へ高周波電力を供給することにより、給電アンテナ１３から天井板１１ｂを透過して成膜室１２内に電磁波１９を入射し、この電磁波１９のエネルギー（高周波パワー）によって成膜室１２内に供給する各種のガスをプラズマ状態にする。このプラズマを利用してウェハー１５上に所定の薄膜を成膜する等の処理を行う。
【００１８】
成膜質１２にはウェハー１５の支持台である静電チャック２０が配設してある。この静電チャック２０はウェハー１５を載置するための円盤状の部材であるテーブル２０ａを有しており、支持台２３を介して支持軸２６に支持されている。ここで、テーブル２０ａは、通常Ａｌ2 Ｏ3 やＡｌＮなどのセラミック材料（絶縁材料）で形成してある。
【００１９】
静電チャック２０のテーブル２０ａの内部には、ウェハー１５を静電的に吸着保持する静電チャック用電極２０ｂが埋設してある。この静電チャック用電極２０ｂには、ローパスフィルタ２１を介して直流電源２２の出力電圧である所定の直流電圧が印加され、このことにより発生するウェハー１５と静電チャック用電極２０ｂとの間の電位差に基づくクーロン力によりウェハー１５を静電チャック２０のテーブル２０ａの表面に吸着する。
【００２０】
また、静電チャック２０を一体的に支持している支持台２３の内部には、ウェハー１５を所定の温度に保持するための加熱手段であるヒータ２４を埋設するとともに、冷却手段として冷媒を流通させるための冷媒通路２５を形成してある。ここで、ヒータ２４による加熱は、当該プラズマＣＶＤ装置による成膜工程の立ち上げ時においてウェハー１５の温度を所定の温度迄加熱する際に主に利用され、冷媒通路２５に冷媒を流通させての冷却は、成膜中のプラズマにより加熱されるウェハー１５の温度を所定の温度に維持する際に主に利用される。
【００２１】
かかるプラズマ処理装置においは原料ガスとしてＳｉＨ4を用いてＳｉＯxの薄膜を形成している。このように成膜にＳｉＨ4のガスプラズマ１４を用いた場合、チャンバ１１の内周面等にはＳｉＯx膜が付着するので、これをクリーニングにより除去しなければならない。このため、一回乃至数回の成膜毎にクリーニングを行ってチャンバ１の内周面等に付着するＳｉＯx膜を除去している。
【００２２】
具体的には原料ガスの代わりにクリーニングガスであるフッ素系ガス（例えばＮＦ3）をチャンバ１内に供給するとともに、これをＲＦ周波数の電磁波でプラズマ化し、チャンバ１の内周面等に付着するＳｉＯｘ膜に反応させて除去している。すなわち、ＳｉＯｘ膜にフッ素プラズマを作用させることによりＳｉＦ4のガスとして外部に排出する。
【００２３】
本形態に係るプラズマＣＶＤ装置の高周波電源の出力周波数は１３．５６ＭＨｚであるので、クリーニング時のＲＦ周波数も１３．５６ＭＨｚとしており、フッ素ガスプラズマ中のフッ素は１３．５６ＭＨｚの周波数に追従できないために運動エネルギーが小さく、イオンボンバードが生じにくい。チャンバ１１の内部の処理圧力は従来のクリーニング時の処理圧力（５．０Ｔｏｒｒ）よりも低圧として、フッ素系ガス（例えばＮＦ3）のプラズマ１４中のフッ素の−イオン量が減少するような圧力に調整している。
【００２４】
本形態にかかるクリーニングによれば、チャンバ１１を構成する筒部１１ａ及び天井板１１ｂの内面にＡｌＦが形成されることはなかった。すなわち、５，０００枚のウェハー１５に成膜処理を行い、チャンバ１１を分解して筒部１１ａ及び天井板１１ｂの内面を観察したがＡｌＦの発生は認められなかった。また、パーティクルカウンタで０．２μｍ以上のパーティクルの数をカウントしたが、数十個であり、問題にならない数であった。
【００２５】
これは、本形態におけるクリーニング条件では、フッ素ガスプラズマ中のフッ素イオンの運動エネルギーが小さく、しかも高周波エネルギーは励起に寄与する方向となりＡｌとの反応の強い−イオンよりも、Ａｌと反応しない＋イオンが多く存在し、筒部１ａのＡｌ及び天井板１ｂのＡｌ2 Ｏ3のフッ化が抑制されたと考えられる。
【００２６】
さらに具体的なクリーニング条件は種々考えられるが、これらを各実施例として示す。これらの各実施例の条件でも同様にＡｌＦの発生は認められなかった。
【実施例１】
【００２７】
本実施例ではＲＦ周波数を１０．０ＭＨｚ乃至１５．０ＭＨｚ、チャンバ１１内の処理圧力を１００ｍＴｏｒｒ乃至１Ｔｏｒｒとした。
【００２８】
本実施例によれば従来技術で使用しているＲＦ周波数より高い周波数を用い、処理圧力を低下させることで、極めて容易にＡｌＦの発生を防止するクリーニングを実現し得る。また、チャンバ１１の構成部材等に対するプラズマダメージ（プラズマ１４によるエッチング等の物理的な損傷）を抑制することもできる。
【実施例２】
【００２９】
本実施例における処理圧力等のクリーニング条件は、第１実施例と同様であるが、本実施例では、クリーニング処理の開始の際、Ａｒガス（希ガスであれば他のガスでも良い。）をチャンバ１１内に供給してこれのプラズマ１４を形成し、その後クリーニングガスであるフッ素系ガスをチャンバ１１内に供給してこれのプラズマ１４を形成した。
【００３０】
本実施例によれば、Ａｒガス雰囲気中で誘導結合プラズマが発生した状態で、フッ素系ガスを供給するので、フッ素系ガスを含む雰囲気で誘導ガスプラズマを安定に発生することができる。ちなみに、最初からフッ素系ガスを供給した場合には、プラズマ１４を形成するのが困難であったり、確実性がなかったりするという問題を有しており、特にこの問題点は誘導プラズマ結合（ＩＣＰ）装置で誘導結合プラズマ１４を形成する際に顕著である。本実施例ではかかる問題点をも解消し得る。
【００３１】
さらに、本実施例によれば、先行してＡｒプラズマ１４を発生させない場合に較べてフッ素系ガスのプラズマ１４による発光強度が顕著に大きくなっており、プラズマ１４は励起状態となっておりフッ素の＋イオンとなっているものと推定される。このことによってもＡｌＦを発生するフッ素の−イオンを低減し得ると考えられる。
【実施例３】
【００３２】
本実施例における処理圧力等のクリーニング条件は、第１実施例又は第２実施例と同様であるが、本実施例ではさらにＲＦ周波数の高周波電力を１Ｗ／ｓｃｃｍ乃至５Ｗ／ｓｃｃｍとした。
【００３３】
ＲＦパワーが低すぎると十分なクリーニク効果が得られず、高すぎると１３．５６ＭＨｚであってもプラズマダメージを発生させるが、本実施例によれば両者を同時に満足させることができる。
【実施例４】
【００３４】
本実施例における処理圧力等のクリーニング条件は、第１実施例乃至第３実施例と同様であるが、さらに本実施例では、チャンバ１１のＡｌ部分である筒部１１ａの内面温度を４００°Ｃ以下に保持してクリーニングを行った。
【００３５】
チャンバ１１の内面の温度が高い程、クリーニング効果は顕著になる一方、温度が高すぎるとフッ化反応が発生し易いが、本実施例では両者のバランスを採って両条件と同時に十分満足し得る。
【実施例５】
【００３６】
本実施例における処理圧力等のクリーニング条件は、第１実施例乃至第４実施例と同様であるが、本実施例においては、フッ素系ガスとしてＮＦ３を用いた。このことにより、ＣＦ４等に較べクリーニング速度の向上を図ることができる。
【実施例６】
【００３７】
本実施例におけるプラズマＣＶＤ装置は、図１に示すプラズマＣＶＤ装置の絶縁部である天井板１１ｂを９９．９％以上の純度のＡｌ2Ｏ3とした。このことにより、天井板１１ｂのフッ化反応を抑制し得る。したがって、この点でもＡｌＦの発生を抑制し得る。なお、この点は実験により確認した。すなわち、図２は、図１に示すプラズマ処理装置の天井板１１ｂの材料であるＡｌ2Ｏ3の純度とクリーニング時におけるパーティクルの個数との関係を示すグラフであるが、９９．９以上であればパーティクルの数が十分許容範囲となるとことが分かる。
【産業上の利用可能性】
【００３８】
本発明はプラズマＣＶＤ装置をはじめとするプラズマ処理装置に適用して有用なものである。
【図面の簡単な説明】
【００３９】
【図１】本発明の実施の形態に係るプラズマ処理装置の全体を概念的に示す説明図である。
【図２】図１に示すプラズマ処理装置の天井板の材料であるＡｌ2Ｏ3の純度とクリーニング時におけるパーティクルの個数との関係を示すグラフである。
【図３】従来技術に係るプラズマ処理装置の主要部を抽出して概念的に示す説明図である。
【符号の説明】
【００４０】
１１        チャンバ
１１ａ      筒部
１１ｂ      天井板
１３        給電アンテナ
１４        プラズマ
１５        ウェハー
【図１】
2005243765.tif 000003
【図２】
2005243765.tif 000004
【図３】
2005243765.tif 000005
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
ＲＦ周波数の電磁波を密閉空間を形成するチャンバ内に入射することにより前記チャンバ内に供給されたガスをプラズマ化して所定の処理を行う誘導結合型のプラズマ処理装置におけるクリーニング方法であって、
フッ素系ガスを前記チャンバ内に供給して形成するプラズマで前記チャンバの内面に付着する堆積膜をクリーニングする際、
前記ＲＦ周波数を２ＭＨｚ以上とし、チャンバ内の処理圧力を１００ｍＴｏｒｒ乃至１Ｔｏｒｒとしたことを特徴とするプラズマ処理装置におけるクリーニング方法。
【請求項２】
請求項１に記載するプラズマＣＶＤ装置におけるクリーニング方法において、
まず希ガスのプラズマを形成し、その後フッ素系ガスのプラズマを形成することを特徴とするプラズマ処理装置におけるクリーニング方法。
【請求項３】
請求項１又は請求項２に記載するプラズマ処理装置におけるクリーニング方法において、
ＲＦ周波数の高周波電力を１Ｗ／ｓｃｃｍ乃至５Ｗ／ｓｃｃｍとしたことを特徴とするプラズマ処理装置におけるクリーニング方法。
【請求項４】
請求項１乃至請求項３の何れか一つに記載するプラズマ処理装置におけるクリーニング方法において、
チャンバを構成するＡｌ部分の内面を４００°Ｃ以下としたことを特徴とするプラズマ処理装置におけるクリーニング方法。
【請求項５】
請求項１乃至請求項４の何れか一つに記載するプラズマ処理装置におけるクリーニング方法において、
前記フッ素系ガスとしてＮＦ3を用いたことを特徴とするプラズマ処理装置におけるクリーニング方法。
【請求項６】
密閉空間を形成するチャンバと、このチャンバの絶縁部に配設してあり、この絶縁部を介して前記チャンバ内にＲＦ周波数の電磁波を入射する給電アンテナと、前記チャンバの内部にガスを供給するガス供給手段とを有し、前記ＲＦ周波数の電磁波で前記チャンバ内に供給されるガスをプラズマ化して所定の処理を行う誘導結合型のプラズマ処理装置において、
前記絶縁部を純度が９９．９％以上のＡｌ2Ｏ3で形成したことを特徴とするプラズマ処理装置。
【手続補正２】
【補正対象書類名】明細書
【補正対象項目名】００１４
【補正方法】変更
【補正の内容】
【００１４】
１）  ＲＦ周波数の電磁波を密閉空間を形成するチャンバ内に入射することにより前記チャンバ内に供給されたガスをプラズマ化して所定の処理を行う誘導結合型のプラズマ処理装置におけるクリーニング方法であって、
フッ素系ガスを前記チャンバ内に供給して形成するプラズマで前記チャンバの内面に付着する堆積膜をクリーニングする際、
前記ＲＦ周波数を１０．０ＭＨｚ乃至１５．０ＭＨｚ、チャンバ内の処理圧力を１００ｍＴｏｒｒ乃至１Ｔｏｒｒとしたこと。
２）  上記１）に記載するプラズマＣＶＤ装置におけるクリーニング方法において、
まず希ガスのプラズマを形成し、その後フッ素系ガスのプラズマを形成すること。
３）  上記２）に記載するプラズマ処理装置におけるクリーニング方法において、
ＲＦ周波数の高周波電力を１Ｗ／ｓｃｃｍ乃至５Ｗ／ｓｃｃｍとしたこと。
４）  上記１）乃至３）の何れか一つに記載するプラズマ処理装置におけるクリーニング方法において、
チャンバを構成するＡｌ部分の内面を４００°Ｃ以下としたこと。
５）  上記１）乃至４）の何れか一つに記載するプラズマ処理装置におけるクリーニング方法において、
前記フッ素系ガスとしてＮＦ3を用いたこと。
６）  密閉空間を形成するチャンバと、このチャンバの絶縁部に配設してあり、この絶縁部を介して前記チャンバ内にＲＦ周波数の電磁波を入射する給電アンテナと、前記チャンバの内部にガスを供給するガス供給手段とを有し、前記ＲＦ周波数の電磁波で前記チャンバ内に供給されるガスをプラズマ化して所定の処理を行う誘導結合型のプラズマ処理装置において、
前記絶縁部を純度が９９．９％以上のＡｌ2Ｏ3で形成したこと。